【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
唇に脂肪様フィルムを付与するための組成物であって：
（ａ）約０．１〜約４０重量％の、約３０００から約７５００ダルトンの間の平均分子量を有し、ゾル−ゲル転移温度Ｔｇｅｌ（ここで、Ｔｇｅｌは体温より高い）以下で低極性および非極性油とゲルを形成できるエステル末端ポリ（エステル−アミド）ポリマーと；
（ｂ）約０．１〜約２０重量％の、Ｔｇｅｌより高い融点を有する１以上のワックスを含む第１ワックス成分と；
（ｃ）約０．１〜約２０重量％の、Ｔｇｅｌ以下の融点を有する１以上のワックスを含む第２ワックス成分と；
（ｅ）ゾル−ゲル転移温度Ｔｇｅｌ以下で前記エステル末端ポリ（エステル−アミド）ポリマーとゲルを形成できる１以上の低極性または非極性油と
を含み；
前記エステル末端ポリ（エステル−アミド）ポリマーが、単位ＡおよびＢを含むランダム、交互、またはブロックコポリマーであり：
（Ｉ）単位Ａは構造：
【化１】
2010513540.tif 000001
（式中、
Ｒは４〜７０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含む直鎖、分岐、または環状アルキル基であり、Ｒは任意に、Ｒを追加の単位ＡまたはＢと結合させる１以上の−（Ｃ＝Ｏ）−Ｏ−基を含んでもよく；Ｒは単位Ａのそれぞれについて独立して選択される；
Ｒ１は直鎖、分岐、または環状アルキル基、アリール基、またはヘテロアリール基、およびこれらの組み合わせからなる群から選択され、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含んでもよい２から３６個の炭素原子を有するラジカルであり、Ｒ１は単位Ａのそれぞれについて独立して選択される；
Ｒ＊は各場合で独立して、水素、アリール、ならびに１〜１０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される以上のヘテロ原子を含んでもよい直鎖、分岐、または環状アルキル基から選択され；独立して各Ｒ＊は、Ｒ１または他のＲ＊と一緒になってヘテロ環を形成してもよい）
を有し；
（ＩＩ）単位Ｂは構造：
【化２】
2010513540.tif 000002
（式中、Ｒは前記定義の通りであり、Ｂのそれぞれについて独立して選択され、Ｒ２は２〜２０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子（特に−ＯＨの形態の１以上の基を含む）を含んでもよい直鎖、分岐、または環状アルキル基であり；Ｒ２は任意にＲ２を追加の単位ＡまたはＢと結合させる−Ｏ−の形態の１から４の間の基を含んでもよく；Ｒ２は単位Ｂのそれぞれについて独立して選択される）
を有し；
（ＩＩＩ）Ｒ３Ｏ−の形態の末端基は、単位Ａおよび／またはＢの末端カルボニル基とエステル結合を形成し、ここで、Ｒ３は、１０〜３０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含んでもよい直鎖、分岐、または環状アルキル基であり、
前記組成物は約１から約１０ｓｅｃ−１の間のすべての剪断速度で第１剪断サイクル中に測定された粘度の±２０％以内である第２剪断サイクル中に測定された粘度により特徴づけられ、前記第１および前記第２剪断サイクルは同じであり、約１から約１０００ｓｅｃ−１まで増加する剪断速度を含む、組成物。
【請求項２】
前記第２剪断サイクルにおいて測定される粘度が、前記第１剪断サイクル中に約１から約１０ｓｅｃ−１の間のすべての剪断速度で測定される粘度の±１０％以内である、請求項１記載の組成物。
【請求項３】
前記第２剪断サイクルにおいて測定される粘度が、前記第１剪断サイクル中に約１０から約１００ｓｅｃ−１の間のすべての剪断速度で測定される粘度の±１０％以内である、請求項１記載の組成物。
【請求項４】
前記第２剪断サイクルにおいて測定される粘度が、前記第１剪断サイクル中に約１から約１００ｓｅｃ−１の間のすべての剪断速度で測定される粘度の±２０％以内である、請求項１記載の組成物。
【請求項５】
前記第１剪断サイクル中に測定される約１ｓｅｃ−１の剪断速度で約１００Ｐａ・ｓｅｃより高い粘度によりさらに特徴づけられる、請求項１乃至４のいずれか１項記載の組成物。
【請求項６】
前記第１および第２剪断サイクル中に測定される約１ｓｅｃ−１の剪断速度で約１００Ｐａ・ｓｅｃより高い粘度によりさらに特徴づけられる、請求項１乃至５のいずれか１項記載の組成物。
【請求項７】
単位Ａの１以上の場合で、各Ｒ＊が水素であり、Ｒ１が−（ＣＲ’Ｒ”）ｎ−（式中、ｎは２〜１２の整数であり、Ｒ’およびＲ”はそれぞれについて独立して水素、メチル、エチル、プロピル、およびブチルからなる群から選択される）であり、単位Ｂの１以上の場合で、Ｒ２が、−（ＣＨ２）ｎ−、−ＣＨ２−ＣＲ’Ｈ−、および−ＣＨ２−ＣＲ’Ｒ”−ＣＨ２−（式中、ｎは２〜６の整数であり、Ｒ’およびＲ”は独立して水素または１〜１２個の炭素原子を有し、任意にＲ’および／またはＲ”をＡまたはＢの追加の単位と結合させる−Ｏ−形態の１から４の間の基を含んでもよいアルキルもしくはアリール基である）からなる群から選択される、請求項１乃至６のいずれか１項記載の組成物。
【請求項８】
Ｒ１が−（ＣＨ２）２−であり、Ｒ２が−ＣＨ２−Ｃ（ＣＨ３）２−ＣＨ２−である、請求項７記載の組成物。
【請求項９】
前記エステル末端ポリ（エステル−アミド）ポリマーがｎ当量の単位Ａおよびｍ当量の単位Ｂを含むランダムコポリマーであり、ｎおよびｍが約３５００から約７０００ダルトンの間の平均分子量を有するポリマーを提供するように選択される、請求項１乃至９のいずれか１項記載の組成物。
【請求項１０】
前記エステル末端ポリ（エステル−アミド）ポリマーがビス−ステアリルエチレンジアミン／ネオペンチルグリコール／ステアリル水素化二量体ジリノレエートコポリマーを含む、請求項１乃至９のいずれか１項記載の組成物。
【請求項１１】
シリコーンＴ樹脂をさらに含む、請求項１乃至１０のいずれか１項記載の組成物。
【請求項１２】
前記シリコーンＴ樹脂がポリフェニルシルセスキオキサンである、請求項１１記載の組成物。
【請求項１３】
前記シリコーンＴ樹脂が、２５℃でフィルムとして測定すると少なくとも１．５の屈折率を有する、請求項１１又は１２記載の組成物。
【請求項１４】
前記シリコーンＴ樹脂の平均分子量が約５０００から約６０００ダルトンの間である、請求項１１乃至１３のいずれか１項記載の組成物。
【請求項１５】
前記エステル末端ポリ（エステル−アミド）ポリマーの前記ゾル−ゲル転移温度Ｔｇｅｌが約７０〜約８５℃の間である、請求項１乃至１４のいずれか１項記載の組成物。
【請求項１６】
前記Ｔｇｅｌより高い融点を有する１以上のワックスが、直鎖ポリエチレン、微結晶石油ワックス、カルナウバワックス、リグナイトワックス、ウリクリワックス、米ぬかワックス、カスターワックス、モンタンワックス、ステアロン（１８−ペンタトリアコンタノン）、アクラワックス（Ｎ，Ｎ’−エチレンビスステアルアミド）、およびこれらの組み合わせからなる群から選択される１以上のワックスを含む、請求項１乃至１５のいずれか１項記載の組成物。
【請求項１７】
Ｔｇｅｌ以下の融点を有する前記の１以上のワックスが、ベイベリーワックス、カスターワックス、日本ろう、オゾケライト、蜜ろう、カンデリラワックス、ペトロラタム、セレシンワックス、ココアバター、イリッペ脂、エスパルトワックス、シェラックワックス、Ｃ１８−Ｃ３６脂肪酸のエチレングリコールジエステルまたはトリエステル、セチルパルミテート、パラフィンワックス、ハードタロー、ラノリン、ラノリンアルコール、セチルアルコール、グリセリルモノステアレート、サトウキビワックス、ホホバワックス、ステアリルアルコール、シリコーンワックス、およびこれらの組み合わせからなる群から選択される、請求項１乃至１６のいずれか１項記載の組成物。
【請求項１８】
前記エステル末端ポリ（エステル−アミド）ポリマーが前記組成物の約１から約２０重量％を構成し、前記第１および第２ワックス成分が合わせて前記組成物の約５から約１２重量％未満を構成し、前記シリコーンＴ樹脂が前記組成物の約２から約８重量％を構成する、請求項１１乃至１９のいずれか１項記載の組成物。
【請求項１９】
唇に脂肪様フィルムを付与する組成物であって：
（ａ）約０．１〜約４０重量％の、約３５００から約７０００ダルトンの間の平均分子量を有し、約７０から約８５℃の間のゾル−ゲル転移温度Ｔｇｅｌ以下で低極性および非極性油とゲルを形成できるビス−ステアリルエチレンジアミン／ネオペンチルグリコール／ステアリル水素化二量体ジリノレエートコポリマー；
（ｂ）約０．１から約２０重量％の、Ｔｇｅｌより高い融点を有する１以上のワックスを含む第１ワックス成分と；
（ｃ）約０．１〜約２０重量％の、Ｔｇｅｌ以下の融点を有する１以上のワックスを含む第２ワックス成分と；
（ｅ）ゾル−ゲル転移温度Ｔｇｅｌ以下で前記エステル末端ポリ（エステル−アミド）ポリマーとゲルを形成できる１以上の低極性または非極性油（ここで、前記の１以上の低極性または非極性油は、エステル、炭化水素、およびシリコーン系油からなる群から選択される）と
を含み；
前記組成物は約１から約１０ｓｅｃ−１の間のすべての剪断速度で第１剪断サイクル中に測定される粘度の±２０％以内である第２剪断サイクル中に測定される粘度により特徴づけられ；前記第１および第２剪断サイクルは同一であり、約１から約１０００ｓｅｃ−１まで増加する剪断速度を含み；前記組成物が：
（ｉ）前記の第１および第２剪断サイクル中に測定した場合の約１から約５ｓｅｃ−１の間の剪断速度で１００Ｐａ・ｓｅｃより高い粘度；および
（ｉｉ）前記の第１および第２剪断サイクル中で測定した場合の約１０から約５０ｓｅｃ−１の間の剪断速度で約１０Ｐａ・ｓｅｃより高い粘度；および
（ｉｉｉ）前記の第１および第２剪断サイクル中で測定した場合の約１００ｓｅｃ−１の剪断速度での約１Ｐａ・ｓｅｃより高い粘度により特徴づけられる、組成物。
【手続補正２】
【補正対象書類名】明細書
【補正対象項目名】０１３９
【補正方法】変更
【補正の内容】
【０１３９】
前述の記載を読むと当業者は修正および改善を思いつく。このような修正および改善はすべて簡潔性および可読性のために本明細書では削除したが、特許請求の範囲内に適切に含まれることは理解される。
以下、本発明とその実施態様を記載する。
１．唇に脂肪様フィルムを付与するための組成物であって：
（ａ）約０．１〜約４０重量％の、約３０００から約７５００ダルトンの間の平均分子量を有し、ゾル−ゲル転移温度Ｔｇｅｌ（ここで、Ｔｇｅｌは体温より高い）以下で低極性および非極性油とゲルを形成できるエステル末端ポリ（エステル−アミド）ポリマーと；
（ｂ）約０．１〜約２０重量％の、Ｔｇｅｌより高い融点を有する１以上のワックスを含む第１ワックス成分と；
（ｃ）約０．１〜約２０重量％のＴｇｅｌ以下の融点を有する１以上のワックスを含む第２ワックス成分と；
（ｅ）ゾル−ゲル転移温度Ｔｇｅｌ以下で前記エステル末端ポリ（エステル−アミド）ポリマーとゲルを形成できる１以上の低極性または非極性油と
を含み；
前記組成物は約１から約１０ｓｅｃ−１の間のすべての剪断速度で第１剪断サイクル中に測定された粘度の±２０％以内である第２剪断サイクル中に測定された粘度により特徴づけられ、前記第１および前記第２剪断サイクルは同じであり、約１から約１０００ｓｅｃ−１まで増加する剪断速度を含む、組成物。
２．前記第２剪断サイクルにおいて測定される粘度が、前記第１剪断サイクル中に約１から約１０ｓｅｃ−１の間のすべての剪断速度で測定される粘度の±１０％以内である、上記１記載の組成物。
３．前記第２剪断サイクルにおいて測定される粘度が、前記第１剪断サイクル中に約１から約１０ｓｅｃ−１の間のすべての剪断速度で測定される粘度の±５％以内である、上記１記載の組成物。
４．前記第１剪断サイクル中に約１０から約１００ｓｅｃ−１の間のすべての剪断速度で測定される粘度の±２０％以内である、前記第２剪断サイクル中に測定される粘度によりさらに特徴づけられる、上記１記載の組成物。
５．前記第２剪断サイクルにおいて測定される粘度が、前記第１剪断サイクル中に約１０から約１００ｓｅｃ−１の間のすべての剪断速度で測定される粘度の±１０％以内である、上記４記載の組成物。
６．前記第２剪断サイクルにおいて測定される粘度が、前記第１剪断サイクル中に約１０から約１００ｓｅｃ−１の間のすべての剪断速度で測定される粘度の±５％以内である、上記５記載の組成物。
７．前記第２剪断サイクルにおいて測定される粘度が、前記第１剪断サイクル中に約１から約１００ｓｅｃ−１の間のすべての剪断速度で測定される粘度の±２０％以内である、上記１記載の組成物。
８．前記第２剪断サイクルにおいて測定される粘度が、前記第１剪断サイクル中に約１から約１００ｓｅｃ−１の間のすべての剪断速度で測定される粘度の±１０％以内である、上記１記載の組成物。
９．前記第２剪断サイクルにおいて測定される粘度が、前記第１剪断サイクル中に約１から約１００ｓｅｃ−１の間のすべての剪断速度で測定される粘度の±５％以内である、上記１記載の組成物。
１０．前記第１剪断サイクル中に測定される約１ｓｅｃ−１の剪断速度で約５０Ｐａ・ｓｅｃより高い粘度によりさらに特徴づけられる、上記１記載の組成物。
１１．前記第１剪断サイクル中に測定される約１ｓｅｃ−１の剪断速度で約７５Ｐａ・ｓｅｃより高い粘度によりさらに特徴づけられる、上記１記載の組成物。
１２．前記第１剪断サイクル中に測定される約１ｓｅｃ−１の剪断速度で約１００Ｐａ・ｓｅｃより高い粘度によりさらに特徴づけられる、上記１記載の組成物。
１３．前記第１および第２剪断サイクル中に測定される約１ｓｅｃ−１の剪断速度で約５０Ｐａ・ｓｅｃより高い粘度によりさらに特徴づけられる、上記１記載の組成物。
１４．前記第１および第２剪断サイクル中に測定される約１ｓｅｃ−１の剪断速度で約７５Ｐａ・ｓｅｃより高い粘度によりさらに特徴づけられる、上記１記載の組成物。
１５．前記第１および第２剪断サイクル中に測定される約１ｓｅｃ−１の剪断速度で約１００Ｐａ・ｓｅｃより高い粘度によりさらに特徴づけられる、上記１記載の組成物。
１６．前記第１剪断サイクル中に測定される約１から約５ｓｅｃ−１の剪断速度で約５０Ｐａ・ｓｅｃより高い粘度によりさらに特徴づけられる、上記１記載の組成物。
１７．前記第１剪断サイクル中に測定される約１から約５ｓｅｃ−１の剪断速度で約７５Ｐａ・ｓｅｃより高い粘度によりさらに特徴づけられる、上記１記載の組成物。
１８．前記第１剪断サイクル中に測定される約１から約５ｓｅｃ−１の剪断速度で約１００Ｐａ・ｓｅｃより高い粘度によりさらに特徴づけられる、上記１記載の組成物。
１９．前記第１および前記第２剪断サイクル中に測定される約１から約５ｓｅｃ−１の剪断速度で約５０Ｐａ・ｓｅｃより高い粘度によりさらに特徴づけられる、上記１記載の組成物。
２０．前記第１および第２剪断サイクル中に測定される約１から約５ｓｅｃ−１の剪断速度で約７５Ｐａ・ｓｅｃより高い粘度によりさらに特徴づけられる、上記１記載の組成物。
２１．前記第１および第２剪断サイクル中に測定される約１から約５ｓｅｃ−１の剪断速度で約１００Ｐａ・ｓｅｃより高い粘度によりさらに特徴づけられる、上記１記載の組成物。
２２．前記第１剪断サイクル中に測定される約１０ｓｅｃ−１の剪断速度で約５Ｐａ・ｓｅｃより高い粘度によりさらに特徴づけられる、上記１記載の組成物。
２３．前記第１剪断サイクル中に測定される約１０ｓｅｃ−１の剪断速度で約７．５Ｐａ・ｓｅｃより高い粘度によりさらに特徴づけられる、上記１記載の組成物。
２４．前記第１剪断サイクル中に測定される約１０ｓｅｃ−１の剪断速度で約１０Ｐａ・ｓｅｃより高い粘度によりさらに特徴づけられる、上記１記載の組成物。
２５．前記第１および第２剪断サイクル中に測定される約１０ｓｅｃ−１の剪断速度で約５Ｐａ・ｓｅｃより高い粘度によりさらに特徴づけられる、上記１記載の組成物。
２６．前記第１および第２剪断サイクル中に測定される約１０ｓｅｃ−１の剪断速度で約７．５Ｐａ・ｓｅｃより高い粘度によりさらに特徴づけられる、上記１記載の組成物。
２７．前記第１および第２剪断サイクル中に測定される約１０ｓｅｃ−１の剪断速度で約１０Ｐａ・ｓｅｃより高い粘度によりさらに特徴づけられる、上記１記載の組成物。
２８．前記第１剪断サイクル中に測定される約１０〜約５０ｓｅｃ−１の剪断速度で約５Ｐａ・ｓｅｃより高い粘度によりさらに特徴づけられる、上記１記載の組成物。
２９．前記第１剪断サイクル中に測定される約１０〜約５０ｓｅｃ−１の剪断速度で約７．５Ｐａ・ｓｅｃより高い粘度によりさらに特徴づけられる、上記１記載の組成物。
３０．前記第１剪断サイクル中に測定される約１０〜約５０ｓｅｃ−１の剪断速度で約１０Ｐａ・ｓｅｃより高い粘度によりさらに特徴づけられる、上記１記載の組成物。
３１．前記第１および第２剪断サイクル中に測定される約１０〜約５０ｓｅｃ−１の剪断速度で約５Ｐａ・ｓｅｃより高い粘度によりさらに特徴づけられる、上記１記載の組成物。
３２．前記第１および第２剪断サイクル中に測定される約１０〜約５０ｓｅｃ−１の剪断速度で約７．５Ｐａ・ｓｅｃより高い粘度によりさらに特徴づけられる、上記１記載の組成物。
３３．前記第１および第２剪断サイクル中に測定される約１０〜約５０ｓｅｃ−１の剪断速度で約１０Ｐａ・ｓｅｃより高い粘度によりさらに特徴づけられる、上記１記載の組成物。
３４．前記組成物が、前記第１剪断サイクル中に測定される約１００ｓｅｃ−１の剪断速度で約０．５Ｐａ・ｓｅｃより高い粘度を有する、上記１記載の方法。
３５．前記組成物が、前記第１剪断サイクル中に測定される約１００ｓｅｃ−１の剪断速度で約０．７５Ｐａ・ｓｅｃより高い粘度を有する、上記１記載の方法。
３６．前記組成物が、前記第１剪断サイクル中に測定される約１００ｓｅｃ−１の剪断速度で約１Ｐａ・ｓｅｃより高い粘度を有する、上記１記載の方法。
３７．前記組成物が、前記第１および第２剪断サイクル中に測定される約１００ｓｅｃ−１の剪断速度で約０．５Ｐａ・ｓｅｃより高い粘度を有する、上記１記載の方法。
３８．前記組成物が、前記第１および第２剪断サイクル中に測定される約１００ｓｅｃ−１の剪断速度で約０．７５Ｐａ・ｓｅｃより高い粘度を有する、上記１記載の方法。
３９．前記組成物が、前記第１および第２剪断サイクル中に測定される約１００ｓｅｃ−１の剪断速度で約１Ｐａ・ｓｅｃより高い粘度を有する、上記１記載の方法。
４０．前記エステル末端ポリ（エステル−アミド）ポリマーが、単位ＡおよびＢを含むランダム、交互、またはブロックコポリマーであり：
（ａ）単位Ａは構造：
【化４】
2010513540.tif 000003
（式中、
Ｒは４〜７０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含む直鎖、分岐、または環状アルキル基であり、Ｒは任意に、Ｒを追加の単位ＡまたはＢと結合させる１以上の−（Ｃ＝Ｏ）−Ｏ−基を含んでもよく；Ｒは単位Ａのそれぞれについて独立して選択される；
Ｒ１は直鎖、分岐、または環状アルキル基、アリール基、またはヘテロアリール基、およびこれらの組み合わせからなる群から選択され、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含んでもよい２から３６個の炭素原子を有するラジカルであり、Ｒ１は単位Ａのそれぞれについて独立して選択される；
Ｒ＊は各場合で独立して、水素、アリール、ならびに１〜１０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される以上のヘテロ原子を含んでもよい直鎖、分岐、または環状アルキル基から選択され；独立して各Ｒ＊は、Ｒ１または他のＲ＊と一緒になってヘテロ環を形成してもよい）
を有し；
（ｂ）単位Ｂは構造：
【化５】
2010513540.tif 000004
（式中、Ｒは前記定義の通りであり、Ｂのそれぞれについて独立して選択され、Ｒ２は２〜２０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含んでもよい直鎖、分岐、または環状アルキル基であり（特に−ＯＨの形態の１以上の基を含む）；Ｒ２は任意にＲ２を追加の単位ＡまたはＢと結合させる−Ｏ−の形態の１から４の間の基を含んでもよく；Ｒ２は単位Ｂのそれぞれについて独立して選択される）
を有し；
（ｃ）Ｒ３Ｏ−の形態の末端基は、単位Ａおよび／またはＢの末端カルボニル基とエステル結合を形成し、ここで、Ｒ３は、１０〜３０個の炭素原子を有し、任意に：（ｉ）１以上の不飽和結合；（ｉｉ）１以上の脂肪族または芳香族環；および／または（ｉｉｉ）ハロゲン、酸素、窒素、および硫黄からなる群から選択される１以上のヘテロ原子を含んでもよい直鎖、分岐、または環状アルキル基である、上記１記載の組成物。
４１．単位Ａの１以上の場合で、各Ｒ＊が水素であり、Ｒ１が−（ＣＲ’Ｒ”）ｎ−（式中、ｎは２〜１２の整数であり、Ｒ’およびＲ”はそれぞれについて独立して水素、メチル、エチル、プロピル、およびブチルからなる群から選択される、上記４０記載の組成物。
４２．Ｒ１が−（ＣＨ２）２−である、上記４１記載の組成物。
４３．単位Ｂの１以上の場合で、Ｒ２が、−（ＣＨ２）ｎ−、−ＣＨ２−ＣＲ’Ｈ−、および−ＣＨ２−ＣＲ’Ｒ”−ＣＨ２−からなる群から選択され、式中、ｎは２〜６の整数であり、Ｒ’およびＲ”は独立して水素または１〜１２個の炭素原子を有し、任意にＲ’および／またはＲ”をＡまたはＢの追加の単位と結合させる−Ｏ−形態の１から４の間の基を含んでもよいアルキルもしくはアリール基である、上記４０記載の組成物。
４４．Ｒ２が−ＣＨ２−Ｃ（ＣＨ３）２−ＣＨ２−である、上記４０記載の組成物。
４５．単位Ａおよび／または単位Ｂの１以上の場合で、Ｒが構造：
【化６】
2010513540.tif 000005
（式中、ａ、ｂ、ｃ、およびｄは独立して１から２０の整数である）
を有する基である、上記４０記載の組成物。
４６．前記エステル末端ポリ（エステル−アミド）ポリマーがｎ当量の単位Ａおよびｍ当量の単位Ｂを含むランダムコポリマーであり、ｎおよびｍが約３５００から約７０００ダルトンの間の平均分子量を有するポリマーを提供するように選択される、上記４０記載の組成物。
４７．前記エステル末端ポリ（エステル−アミド）ポリマーがビス−ステアリルエチレンジアミン／ネオペンチルグリコール／ステアリル水素化二量体ジリノレエートコポリマーを含む、上記１記載の組成物。
４８．シリコーンＴ樹脂をさらに含む、上記１記載の組成物。
４９．前記シリコーンＴ樹脂が：
［ＲＳｉＯ３／２］ａ［Ｒ１ＳｉＯ３／２］ｂ［Ｒ２ＳｉＯ３／２］ｃ［Ｒ３３ＳｉＯ１／２］ｄ［Ｒ３２ＳｉＯ２／２］ｅ［ＳｉＯ４／２］ｆ
（式中、Ｒはメチルであり；Ｒ１はＣ２−２０アルキルまたはＣ５−２０シクロアルキルであり；Ｒ２はフェニルであり、Ｒ３はＣ１−２０アルキル、Ｃ５−２０シクロアルキル、Ｃ７−１４アルアルキル、Ｃ７−１４アルカリール、またはＣ６−１０アリールであり；ａ、ｂ、およびｃはこれらのそれぞれのシロキシ基が一緒になって全シロキシ部分の少なくとも９０モルパーセントを構成するようなものであり、ｄ、ｅ、およびｆは各部分が一緒になって全シロキシ部分の１０モルパーセント未満を構成するようなものである）
の形態のシロキシ部分を含む、上記４８記載の組成物。
５０．前記シリコーンＴ樹脂がポリフェニルシルセスキオキサンである、上記４８記載の組成物。
５１．前記シリコーンＴ樹脂が、２５℃でフィルムとして測定すると少なくとも１．５の屈折率を有する、上記４８記載の組成物。
５２．前記シリコーンＴ樹脂の平均分子量が約５０００から約６０００ダルトンの間である、上記４８記載の組成物。
５３．前記エステル末端ポリ（エステル−アミド）ポリマーの前記ゾル−ゲル転移温度Ｔｇｅｌが約７０〜約８５℃の間である、上記１記載の組成物。
５４．前記ゾル−ゲル転移温度Ｔｇｅｌが約７５℃である、上記１記載の組成物。
５５．Ｔｇｅｌより高い融点を有する前記の１以上のワックスが、直鎖ポリエチレン、微結晶石油ワックス、カルナウバワックス、リグナイトワックス、ウリクリワックス、米ぬかワックス、カスターワックス、モンタンワックス、ステアロン（１８−ペンタトリアコンタノン）、アクラワックス（Ｎ，Ｎ’−エチレンビスステアルアミド）、およびこれらの組み合わせからなる群から選択される１以上のワックスを含む、上記１記載の組成物。
５６．Ｔｇｅｌより高い融点を有する前記の１以上のワックスが直鎖ポリエチレンを含む、上記５５記載の組成物。
５７．Ｔｇｅｌより高い融点を有する前記の１以上のワックスが微結晶石油ワックスを含む、上記５５記載の組成物。
５８．Ｔｇｅｌ以下の融点を有する前記の１以上のワックスが、ベイベリーワックス、カスターワックス、日本ろう、オゾケライト、蜜ろう、カンデリラワックス、ペトロラタム、セレシンワックス、ココアバター、イリッペ脂、エスパルトワックス、シェラックワックス、Ｃ１８−Ｃ３６脂肪酸のエチレングリコールジエステルまたはトリエステル、セチルパルミテート、パラフィンワックス、ハードタロー、ラノリン、ラノリンアルコール、セチルアルコール、グリセリルモノステアレート、サトウキビワックス、ホホバワックス、ステアリルアルコール、シリコーンワックス、およびこれらの組み合わせからなる群から選択される、上記１記載の組成物。
５９．Ｔｇｅｌ以下の融点を有する前記の１以上のワックスがオゾケライトを含む、上記５８記載の組成物。
６０．前記エステル末端ポリ（エステル−アミド）ポリマーが、前記組成物の約１から約２５重量％を構成し、前記第１および第２ワックス成分が合わせて前記組成物の約５〜約１５重量％を構成する、上記５９記載の組成物。
６１．前記エステル末端ポリ（エステル−アミド）ポリマーが前記組成物の約１から約２０重量％を構成し、前記第１および第２ワックス成分が合わせて前記組成物の約５から約１２重量％未満を構成し、前記シリコーンＴ樹脂が前記組成物の約２から約８重量％を構成する、上記４８記載の組成物。
６２．唇に脂肪様フィルムを付与する組成物であって：
（ａ）約０．１〜約４０重量％の、約３５００から約７０００ダルトンの間の平均分子量を有し、約７０から約８５℃の間のゾル−ゲル転移温度Ｔｇｅｌ以下で低極性および非極性油とゲルを形成できるビス−ステアリルエチレンジアミン／ネオペンチルグリコール／ステアリル水素化二量体ジリノレエートコポリマー；
（ｂ）約０．１から約２０重量％の、Ｔｇｅｌより高い融点を有する１以上のワックスを含む第１ワックス成分と；
（ｃ）約０．１〜約２０重量％の、Ｔｇｅｌ以下の融点を有する１以上のワックスを含む第２ワックス成分と；
（ｅ）ゾル−ゲル転移温度Ｔｇｅｌ以下で前記エステル末端ポリ（エステル−アミド）ポリマーとゲルを形成できる１以上の低極性または非極性油（ここで、前記の１以上の低極性または非極性油は、エステル、炭化水素、およびシリコーン系油からなる群から選択される）と
を含み；
前記組成物は約１から約１０ｓｅｃ−１の間のすべての剪断速度で第１剪断サイクル中に測定される粘度の±２０％以内である第２剪断サイクル中に測定される粘度により特徴づけられ；前記第１および第２剪断サイクルは同一であり、約１から約１０００ｓｅｃ−１まで増加する剪断速度を含み；前記組成物が：
（ｉ）前記の第１および第２剪断サイクル中に測定した場合の約１から約５ｓｅｃ−１の間の剪断速度で１００Ｐａ・ｓｅｃより高い粘度；および
（ｉｉ）前記の第１および第２剪断サイクル中で測定した場合の約１０から約５０ｓｅｃ−１の間の剪断速度で約１０Ｐａ・ｓｅｃより高い粘度；および
（ｉｉｉ）前記の第１および第２剪断サイクル中で測定した場合の約１００ｓｅｃ−１の剪断速度での約１Ｐａ・ｓｅｃより高い粘度により特徴づけられる、組成物。
６３．唇に脂肪様フィルムを付与する方法であって、上記１記載の組成物を唇に適用することを含む方法。
６４．唇に脂肪様フィルムを付与する方法であって、上記６２記載の組成物を唇に適用することを含む方法。